(57)【特許請求の範囲】
【請求項１】
ポリアミド樹脂義歯床と、これの裏面に帖着する樹脂製裏装材とを接合するポリアミド樹脂義歯床用プライマー組成物であって、接合用熱可塑性樹脂３〜３０重量％と、義歯床のポリアミド樹脂の一部を溶解する第１溶媒としてのヘキサフルオロイソプロパノール（以下、ＨＦＩＰという）および接合用熱可塑性樹脂を溶解しかつＨＦＩＰと相溶性がある第２溶媒よりなる混合溶媒９７〜７０重量％とよりなり、混合溶媒が、その全体量を１００として、第１溶媒７０〜１０に対し、第２溶媒３０〜９０の割合で含まれているものであることを特徴とする、ポリアミド樹脂義歯床用プライマー組成物。
【請求項２】
裏装材が、メチルメタクリレート、エチルメタクリレート、ブチルメタクリレート、メタクリロキシエチルプロピオネート、メタクリロキシエチルイソブチレート、および１，６−ヘキサンジオールジメタクリレート等のホモポリマーまたはコポリマーからなるアクリル系樹脂、およびシリコン系樹脂よりなる群の中から選ばれた樹脂によって構成されていることを特徴とする、請求項１に記載のポリアミド樹脂義歯床用プライマー組成物。
【請求項３】
接合用熱可塑性樹脂が、ポリメチルメタクリレート、ポリエチルメタクリレート、ポリブチルメタクリレートのホモポリマーまたはコポリマーよりなる群の中から選ばれたアクリル系樹脂によって構成され、第２溶媒が、酢酸エチル、酢酸メチル、酢酸プロピル、酢酸イソプロピル、酢酸ブチル、酢酸イソブチル、酢酸ｓｅｃ−ブチル、酢酸ペンチル、アセトン、メチルエチルケトン、２−ペンタノン、ジエチルケトン、２−ヘキサノン、メチルイソブチルケトン、プロピオン酸メチル、プロピオン酸エチル、プロピオン酸ブチル、塩化メチレン、ジクロロエタン、クロロベンゼン、シクロヘキサノール、シクロヘキサン、２−エトキシエタノール、およびイソブタノールよりなる群の中から選ばれた少なくとも１つの溶媒によって構成されていることを特徴とする、請求項１または２に記載のポリアミド樹脂義歯床用プライマー組成物。
【請求項４】
接合用熱可塑性樹脂が、ポリカーボネート系樹脂、またはポリエチレンテレフタレート、ポリブチレンテレフタレート、もしくはポリエチレンナフタレートよりなるポリエステル樹脂によって構成され、第２溶媒が、塩化メチレン、テトラヒドロフラン、ジメチルホルムアミド、シクロヘキサノン、１，１，２，２−テトラクロロエタン、クロロフェノール、およびジメチルスルホキシドよりなる群の中から選ばれた少なくとも１つの溶媒によって構成されていることを特徴とする、請求項１または２に記載のポリアミド樹脂義歯床用プライマー組成物。
【請求項５】
接合用熱可塑性樹脂が、ポリサルホン、またはポリエーテルサルホンよりなるポリサルホン系樹脂によって構成され、第２溶媒が、塩化メチレン、テトラヒドロフラン、ジメチルホルムアミド、ジメチルアセトアミド、クロロベンゼン、およびＮ−メチルピロリドンよりなる群の中から選ばれた少なくとも１つの溶媒によって構成されていることを特徴とする、請求項１または２に記載のポリアミド樹脂義歯床用プライマー組成物。
【発明の詳細な説明】
【技術分野】
【０００１】
本発明は、ポリアミド樹脂義歯床に裏装材を強固に固着するためのポリアミド樹脂義歯床用プライマー組成物に関するものである。
【背景技術】
【０００２】
現在、歯科治療では、高齢等により歯を喪失した患者に対し、アクリル樹脂・ポリカーボネート樹脂・ポリエチレンテレフタレート樹脂あるいはポリアミド樹脂の義歯床を装着することが行われている。
【０００３】
一般に、義歯床装着者は顎堤の吸着が著しく、クッション性を担う口腔粘膜薄化、および顎骨吸収等に伴う歯槽骨の陥没のために、精度良く製作された義歯床であっても、時間の経過と共に次第に口腔との適合性が低下するという問題があることが指摘されている。
【０００４】
義歯床と口腔との適合性が低下した場合、一般的には義歯床用裏装材（義歯床用リライニング材）を用いて義歯床粘膜面の再成形を行い、口腔との適合性を復元することが行われている。
【０００５】
修理法には、加熱重合レジンによる方法と常温重合レジンによる方法があるが、修理は、一般に急を要することから、通常、常温重合レジンによる方法が行われる。
【０００６】
そして、アクリル樹脂・ポリカーボネート樹脂・ポリエチレンテレフタレート樹脂製の義歯床に対しては、義歯床用裏装材および補修材を用いることができる。
【０００７】
なお、この明細書において、義歯床用裏装材は、義歯床用裏装材および義歯床用補修材を含んで意味するものとする。
【０００８】
義歯床用裏装材としては、従来より種々のものが知られている。下記の特許文献１は、義歯床用軟質裏装材および該裏装材を用いた義歯床の裏装方法に関し、顎堤粘膜が菲薄な総義歯装着患者に生じる咬合時の疼痛を緩和することを目的とした義歯床用軟質裏装材、および義歯床の裏装方法を提供するもので、ラジカル重合可能なメタクリル酸エステル等を含む義歯床用軟質裏装材が記載されている。
【０００９】
特許文献２は、義歯に関し、人工歯と、人工歯を支持しかつポリメタクリル酸メチルを主成分とする義歯床と、義歯床の人体へ固定する面に設けられる裏装材とを備えた義歯において、裏装材として、シリコンにエチレンジメタクリレートを加えてゲル重合させたシリコンゴムを用いることが記載されている。
【００１０】
特許文献３は、義歯床用裏装材に関し、従来の義歯床用裏装材では大きな問題であった着色、着臭、吸水等に対する耐汚染性を、硬化物の靱性を損なうことなく向上させるために、含フッ素（メタ）アクリル酸エステルおよび多官能性（メタ）アクリル酸エステルを配合した義歯床用裏装材が記載されている。一方、下記の特許文献４には、ポリアミド樹脂製の義歯床が記載されている。
【先行技術文献】
【特許文献】
【００１１】
【特許文献１】特開２００２−１１９５２３号公報
【特許文献２】特開２００８−８１４７９号公報
【特許文献３】特開２０００−３１２６８９号公報
【特許文献４】特開２００３−１０２７５３号公報
【発明の概要】
【発明が解決しようとする課題】
【００１２】
しかしながら、ポリアミド樹脂義歯床に対しては、義歯床用裏装材は接着しないため、使用されていない。すなわち、従来の義歯床用裏装材では、ポリアミド樹脂義歯床に対して、上記問題は解決されていない。
【００１３】
本発明の目的は、上記の従来技術の問題を解決し、ポリアミド樹脂義歯床に対してどの義歯床用裏装材でも、強固に接着可能なポリアミド樹脂義歯床用プライマー組成物を提供することにある。
【課題を解決するための手段】
【００１４】
上記の目的を達成するために、請求項１の発明は、ポリアミド樹脂義歯床と、これの裏面に帖着する樹脂製裏装材とを接合するポリアミド樹脂義歯床用プライマー組成物であって、接合用熱可塑性樹脂３〜３０重量％と、義歯床のポリアミド樹脂の一部を溶解する第１溶媒としてのヘキサフルオロイソプロパノール（以下、ＨＦＩＰという）および接合用熱可塑性樹脂を溶解しかつＨＦＩＰと相溶性がある第２溶媒よりなる混合溶媒９７〜７０重量％とよりなり、混合溶媒が、その全体量を１００として、第１溶媒７０〜１０に対し、第２溶媒３０〜９０の割合で含まれているものであることを特徴としている。
【００１５】
なお、ポリアミド樹脂義歯床用プライマー組成物は、接合用熱可塑性樹脂３〜５重量％と、第１溶媒としてのＨＦＩＰおよび酢酸エチル等の第２溶媒よりなる混合溶媒９７〜９５重量％とよりなるものであることが好ましい。
【００１６】
ここで、上記裏装材としては、メチルメタクリレート、エチルメタクリレート、ブチルメタクリレート、メタクリロキシエチルプロピオネート、メタクリロキシエチルイソブチレート、および１，６−ヘキサンジオールジメタクリレート等のホモポリマーまたはコポリマーからなるアクリル系樹脂、およびシリコン系樹脂よりなる群の中から選ばれた樹脂が挙げられる。
【００１７】
また、本発明のポリアミド樹脂義歯床用プライマー組成物中の接合用熱可塑性樹脂が、ポリメチルメタクリレート、ポリエチルメタクリレート、ポリブチルメタクリレートのホモポリマーまたはコポリマーよりなる群の中から選ばれたアクリル系樹脂によって構成され、第２溶媒が、酢酸エチル、酢酸メチル、酢酸プロピル、酢酸イソプロピル、酢酸ブチル、酢酸イソブチル、酢酸ｓｅｃ−ブチル、酢酸ペンチル、アセトン、メチルエチルケトン、２−ペンタノン、ジエチルケトン、２−ヘキサノン、メチルイソブチルケトン、プロピオン酸メチル、プロピオン酸エチル、プロピオン酸ブチル、塩化メチレン、ジクロロエタン、クロロベンゼン、シクロヘキサノール、シクロヘキサン、２−エトキシエタノール、およびイソブタノールよりなる群の中から選ばれた少なくとも１つの溶媒によって構成されていることが好ましい。
【００１８】
あるいはまた、本発明のポリアミド樹脂義歯床用プライマー組成物中の接合用熱可塑性樹脂が、ポリカーボネート系樹脂、またはポリエチレンテレフタレート、ポリブチレンテレフタレート、もしくはポリエチレンナフタレートよりなるポリエステル樹脂によって構成され、第２溶媒が、塩化メチレン、テトラヒドロフラン、ジメチルホルムアミド、シクロヘキサノン、１，１，２，２−テトラクロロエタン、クロロフェノール、およびジメチルスルホキシドよりなる群の中から選ばれた少なくとも１つの溶媒によって構成されていることが好ましい。
【００１９】
さらに、本発明のポリアミド樹脂義歯床用プライマー組成物中の接合用熱可塑性樹脂が、ポリサルホン、またはポリエーテルサルホンよりなるポリサルホン系樹脂によって構成され、第２溶媒が、塩化メチレン、テトラヒドロフラン、ジメチルホルムアミド、ジメチルアセトアミド、クロロベンゼン、およびＮ−メチルピロリドンよりなる群の中から選ばれた少なくとも１つの溶媒によって構成されていることが好ましい。
【発明の効果】
【００２０】
請求項１の発明は、ポリアミド樹脂義歯床と、これの裏面に帖着する樹脂製裏装材とを接合するポリアミド樹脂義歯床用プライマー組成物であって、接合用熱可塑性樹脂３〜３０重量％と、義歯床のポリアミド樹脂の一部を溶解する第１溶媒としてのヘキサフルオロイソプロパノール（ＨＦＩＰ）および接合用熱可塑性樹脂を溶解しかつＨＦＩＰと相溶性がある第２溶媒よりなる混合溶媒９７〜７０重量％とよりなり、混合溶媒が、その全体量を１００として、第１溶媒７０〜１０に対し、第２溶媒３０〜９０の割合で含まれているものであることを特徴とするもので、請求項１の発明によれば、プライマー組成物中の第１溶媒としてのＨＦＩＰ、および接合用熱可塑性樹脂を溶解しかつＨＦＩＰと相溶性がある酢酸エチル等の第２溶媒は、ポリアミド樹脂義歯床の裏面にプライマー組成物を塗布後、空気中に揮発する。このとき、ＨＦＩＰは、ポリアミド樹脂義歯床の表層部分を溶解しながら揮発する。ＨＦＩＰにより溶解されたポリアミド樹脂成分は、プライマー組成物中の接合用熱可塑性樹脂成分と融合して、ポリアミド樹脂成分と接合用熱可塑性樹脂成分のブレンド層（プライマー層）を生成する。そして、このポリアミド樹脂成分と接合用熱可塑性樹脂のブレンド層（プライマー層）に義歯床用裏装材を塗布すると、ポリアミド樹脂義歯床の裏面にプライマー層を介して義歯床用裏装材が強固に接着する。なお、プライマー組成物中の酢酸エチル等の第２溶媒は、ポリアミド樹脂義歯床の表層部分を溶解することはないが、ＨＦＩＰによるポリアミド樹脂義歯床の溶解速度を調節することができるため、より好ましいポリアミド樹脂成分と接合用熱可塑性樹脂成分のブレンド層を生成することができる。従って、請求項１の発明によれば、義歯床装着者は顎堤の吸着が著しく、クッション性を担う口腔粘膜薄化、および顎骨吸収等に伴う歯槽骨の陥没のために、精度良く製作されたポリアミド樹脂義歯床であっても、時間の経過と共に次第に口腔との適合性が低下するが、このような場合にも、義歯床用裏装材（義歯床用リライニング材）および上記ポリアミド樹脂義歯床用プライマー組成物を用いて義歯床粘膜面の再成形を行い、口腔との適合性をしっかり復元することができるという効果を奏する。
【図面の簡単な説明】
【００２１】
【図１】本発明によるポリアミド樹脂義歯床用プライマー組成物を用いてポリアミド樹脂義歯床の裏面に、裏装材を塗布した実施形態の一例を示す概略断面図である。
【図２】本発明によるポリアミド樹脂義歯床用プライマー組成物の効果を確認するための実験において、ポリアミド樹脂義歯床と同じ素材よりなるポリアミド樹脂製テストピースを用いた実験の状態を示す一部切欠き斜視図である。
【発明を実施するための形態】
【００２２】
つぎに、本発明の実施の形態を、図面を参照して説明するが、本発明はこれらに限定されるものではない。
【００２３】
図１は、本発明によるポリアミド樹脂義歯床用プライマー組成物を用いてポリアミド樹脂義歯床の裏面に、裏装材を塗布した実施形態の一例を示す概略断面図である。
【００２４】
同図において、（１）は口腔粘膜（歯茎）、（２）は口腔粘膜（歯茎）（１）に義歯床用裏装材（３）を介して嵌め被せられたポリアミド樹脂義歯床である。本発明によるポリアミド樹脂義歯床用プライマー組成物は、ポリアミド樹脂義歯床（２）の裏面に義歯床用裏装材（３）を強固に固着するために用いられるものである。
【００２５】
本発明によるポリアミド樹脂義歯床用プライマー組成物は、ポリアミド樹脂義歯床（２）と、これの裏面に帖着する樹脂製裏装材（３）とを接合するもので、ポリアミド樹脂義歯床用プライマー組成物は、接合用熱可塑性樹脂３〜３０重量％と、義歯床のポリアミド樹脂の一部を溶解する第１溶媒としてのヘキサフルオロイソプロパノール（ＨＦＩＰ）および接合用熱可塑性樹脂を溶解しかつＨＦＩＰと相溶性がある第２溶媒よりなる混合溶媒９７〜７０重量％とよりなり、混合溶媒が、その全体量を１００として、第１溶媒７０〜１０に対し、第２溶媒３０〜９０の割合で含まれているものであることを特徴としている。
【００２６】
ここで、上記裏装材としては、メチルメタクリレート、エチルメタクリレート、ブチルメタクリレート、メタクリロキシエチルプロピオネート、メタクリロキシエチルイソブチレート、および１，６−ヘキサンジオールジメタクリレート等のホモポリマーまたはコポリマーからなるアクリル系樹脂、およびシリコン系樹脂よりなる群の中から選ばれた樹脂が挙げられる。
【００２７】
また、本発明のポリアミド樹脂義歯床用プライマー組成物中の接合用熱可塑性樹脂が、ポリメチルメタクリレート、ポリエチルメタクリレート、ポリブチルメタクリレートのホモポリマーまたはコポリマーよりなる群の中から選ばれたアクリル系樹脂によって構成され、第２溶媒が、酢酸エチル、酢酸メチル、酢酸プロピル、酢酸イソプロピル、酢酸ブチル、酢酸イソブチル、酢酸ｓｅｃ−ブチル、酢酸ペンチル、アセトン、メチルエチルケトン、２−ペンタノン、ジエチルケトン、２−ヘキサノン、メチルイソブチルケトン、プロピオン酸メチル、プロピオン酸エチル、プロピオン酸ブチル、塩化メチレン、ジクロロエタン、クロロベンゼン、シクロヘキサノール、シクロヘキサン、２−エトキシエタノール、およびイソブタノールよりなる群の中から選ばれた少なくとも１つの溶媒によって構成されていることが好ましい。
【００２８】
あるいはまた、本発明のポリアミド樹脂義歯床用プライマー組成物中の接合用熱可塑性樹脂が、ポリカーボネート系樹脂、またはポリエチレンテレフタレート、ポリブチレンテレフタレート、もしくはポリエチレンナフタレートよりなるポリエステル樹脂によって構成され、第２溶媒が、塩化メチレン、テトラヒドロフラン、ジメチルホルムアミド、シクロヘキサノン、１，１，２，２−テトラクロロエタン、クロロフェノール、およびジメチルスルホキシドよりなる群の中から選ばれた少なくとも１つの溶媒によって構成されていることが好ましい。
【００２９】
さらに、本発明のポリアミド樹脂義歯床用プライマー組成物中の接合用熱可塑性樹脂が、ポリサルホン、またはポリエーテルサルホンよりなるポリサルホン系樹脂によって構成され、第２溶媒が、塩化メチレン、テトラヒドロフラン、ジメチルホルムアミド、ジメチルアセトアミド、クロロベンゼン、およびＮ−メチルピロリドンよりなる群の中から選ばれた少なくとも１つの溶媒によって構成されていることが好ましい。
【００３０】
ここで、ポリアミド樹脂義歯床用プライマー組成物中の接合用熱可塑性樹脂成分が３重量％未満であれば、充分な接着性が得られないので、好ましくない。また、接合用熱可塑性樹脂成分が３０重量％を超えると、プライマー組成物としての粘度が高くなり、塗布性が低下するので、好ましくない。
【００３１】
なお、本発明のポリアミド樹脂義歯床用プライマー組成物中の接合用熱可塑性樹脂の配合量は、その分子量により大きく影響されるものである。
【００３２】
例えば、接合用熱可塑性樹脂が、分子量約１００万のアクリル樹脂（ＰＭＭＡ）である場合には、ＨＦＩＰ／酢酸エチルの混合溶媒（５０／５０）に６重量％くらいまでしか溶解できず、６重量％を超えると、粘性が非常に高くなり、筆等による塗布が困難になるので、好ましくない。一方、分子量が約２５万のアクリル樹脂（ＰＭＭＡ）である場合には、ＨＦＩＰ／酢酸エチルの混合溶媒（５０／５０）に３０重量％くらいまで溶解することができ、３０重量％を超えると、やはり粘性が非常に高くなり、筆等による塗布が困難になるので、好ましくない。
【００３３】
なお、本発明のポリアミド樹脂義歯床用プライマー組成物においては、接合用熱可塑性樹脂３〜５重量％と、第１溶媒としてのＨＦＩＰおよび酢酸エチル等の第２溶媒よりなる混合溶媒９７〜９５重量％とよりなるものであることが好ましい。
【００３４】
本発明によるポリアミド樹脂義歯床用プライマー組成物の溶媒は、義歯床のポリアミド樹脂の一部を溶解する第１溶媒としてのヘキサフルオロイソプロパノール（ＨＦＩＰ）および接合用熱可塑性樹脂を溶解しかつＨＦＩＰと相溶性がある酢酸エチル等の第２溶媒よりなる混合溶媒であって、混合溶媒は、その全体量を１００として、第１溶媒７０〜１０に対し、第２溶媒３０〜９０の割合で含まれているものである。
【００３５】
本発明者は、鋭意研究を重ねた結果、混合溶媒は、その全体量を１００として、ポリアミド樹脂の一部を溶解する第１溶媒としてのＨＦＩＰと、接合用熱可塑性樹脂を溶解しかつＨＦＩＰと相溶性がある酢酸エチル等の第２溶媒とが、上記の割合で含まれていることにより、ポリアミド樹脂義歯床（２）の裏面に義歯床用裏装材（３）を強固に固着できることを見出し、本発明を完成するに至ったものである。
【００３６】
本発明のポリアミド樹脂義歯床用プライマー組成物によれば、プライマー組成物中の第１溶媒としてのＨＦＩＰ、および接合用熱可塑性樹脂を溶解しかつＨＦＩＰと相溶性がある酢酸エチル等の第２溶媒は、ポリアミド樹脂義歯床の裏面にプライマー組成物を塗布後、空気中に揮発する。このとき、ＨＦＩＰは、ポリアミド樹脂義歯床の表層部分を溶解しながら揮発する。ＨＦＩＰにより溶解されたポリアミド樹脂成分は、プライマー組成物中の接合用熱可塑性樹脂成分と融合して、ポリアミド樹脂成分と接合用熱可塑性樹脂成分のブレンド層（プライマー層）（４）を生成する。そして、このポリアミド樹脂成分と接合用熱可塑性樹脂のブレンド層（プライマー層）（４）に義歯床用裏装材を塗布すると、ポリアミド樹脂義歯床の裏面にプライマー層（４）を介して義歯床用裏装材が強固に接着する。なお、プライマー組成物中の酢酸エチル等の第２溶媒は、ポリアミド樹脂義歯床の表層部分を溶解することはないが、ＨＦＩＰによるポリアミド樹脂義歯床の溶解速度を調節することができるため、より好ましいポリアミド樹脂成分と接合用熱可塑性樹脂成分のブレンド層を生成することができる。従って、本発明によれば、義歯床装着者は顎堤の吸着が著しく、クッション性を担う口腔粘膜薄化、および顎骨吸収等に伴う歯槽骨の陥没のために、精度良く製作されたポリアミド樹脂義歯床であっても、時間の経過と共に次第に口腔との適合性が低下するが、このような場合にも、義歯床用裏装材（義歯床用リライニング材）および上記ポリアミド樹脂義歯床用プライマー組成物を用いて義歯床粘膜面の再成形を行い、口腔との適合性をしっかり復元することができるものである。
【００３７】
本発明によるポリアミド樹脂義歯床用プライマー組成物の具体的な臨床使用例を挙げれば、つぎの通りである。
【００３８】
（使用例１：裏装直接法）
洗浄済のポリアミド樹脂義歯床（２）の裏面（粘膜側面）に、本発明のプライマー組成物を塗布する。本発明のプライマー組成物中の溶媒の揮発を確認後、義歯床用裏装材（３）を義歯床（２）の裏面に盛り付け、口腔内に挿入し重合硬化させる。硬化後、修正および研磨を行い、裏装を完了する。
【００３９】
ここで、義歯床用裏装材（３）としては、例えばアクリル系樹脂裏装材およびシリコン系樹脂裏装材が使用される。
【００４０】
（使用例２：裏装間接法）
ポリアミド樹脂義歯床（２）を使用して機能印象を行い、その印象面に石膏を注入して作業用模型を制作した後、フラスコ埋没を行う。フラスコを分割して義歯床（２）裏面（粘膜側面）側の印象材を除去後、新鮮面を出して汚れを清掃する。義歯床（２）裏面（粘膜側面）に、本発明のプライマー組成物を塗布する。本発明のプライマー組成物中の溶媒の揮発を確認後、加熱重合型アクリル系樹脂裏装材（３）を填入して加熱重合する。重合終了後に冷却し、フラスコからアクリル系樹脂裏装材（３）が装着されたポリアミド樹脂義歯床（２）を取り出して研磨を行い、裏装を完了する。
【００４１】
（使用例３：義歯床の常温重合レジンによる修理）
ポリアミド樹脂義歯床（２）の破折部の新鮮面にサンドブラスト処理を行い、汚れを清掃する。義歯床（２）の破折部に本発明のプライマー組成物を塗布する。本発明のプライマー組成物中の溶媒の揮発を確認後、即時、常温重合レジン系裏装材（３）を盛り付けて硬化させる。硬化後、研磨を行い、修理を完了する。
【実施例】
【００４２】
つぎに、本発明の実施例を比較例と共に説明するが、本発明は、これらの実施例に限定されるものではない。
【００４３】
実施例１
本発明によるポリアミド樹脂義歯床用プライマー組成物を用いて、ポリアミド樹脂義歯床（２）と裏装材（３）が強固に固着することを確認するために、下記の実験を行なった。
【００４４】
まず、本発明によるポリアミド樹脂義歯床用プライマー組成物は、接合用熱可塑性樹脂としてアクリル樹脂（ＰＭＭＡ）４重量％と、義歯床（２）のポリアミド樹脂の一部を溶解する第１溶媒としてのヘキサフルオロイソプロパノール（ＨＦＩＰ）およびＰＭＭＡを溶解しかつＨＦＩＰと相溶性がある第２溶媒としての酢酸エチルよりなる混合溶媒９６重量％とよりなり、混合溶媒が、その全体量を１００として、ＨＦＩＰを１０に対し、第２溶媒としての酢酸エチル９０の割合で含まれているプライマー組成物を調製した。
【００４５】
つぎに、ポリアミド樹脂義歯床（２）と同じ素材よりなる２枚のポリアミド樹脂製テストピース（商品名バイオトーン、ハイデンタル・ジャパン社製）（Ａ）（Ｂ）を用意した。これらのテストピース（Ａ）（Ｂ）は、それぞれ長さ７０ｍｍ、幅１０ｍｍ、厚さ３ｍｍを有するものであった。
【００４６】
そして、２枚のテストピース（Ａ）（Ｂ）のそれぞれ対向面に、本発明の上記ポリアミド樹脂義歯床用プライマー組成物を塗布した。ここで、プライマー組成物中の第１溶媒としてのＨＦＩＰ、およびＰＭＭＡを溶解しかつＨＦＩＰと相溶性がある酢酸エチルよりなる第２溶媒は、ポリアミド樹脂製テストピース（Ａ）（Ｂ）の裏面にプライマー組成物を塗布後、空気中に揮発する。このとき、ＨＦＩＰは、ポリアミド樹脂製テストピース（Ａ）（Ｂ）の表層部分を溶解しながら揮発する。ＨＦＩＰにより溶解されたポリアミド樹脂成分は、プライマー組成物中のＰＭＭＡ成分と融合して、ポリアミド樹脂成分とＰＭＭＡ成分のブレンド層（プライマー層）（４）を生成する。そして、このようなブレンド層（プライマー層）（４）が生成したことを確認後、このポリアミド樹脂成分とＰＭＭＡのブレンド層（プライマー層）（４）に、義歯床用シリコン系軟質裏装材（３）（ＧＣ社製のリライン）を厚さ約１ｍｍに盛り付けて、図２に示すように、２本のテストピース（Ａ）（Ｂ）のプライマー組成物塗布面によって裏装材（３）を挟み込んだ。
【００４７】
裏装材（３）の硬化後、引っ張り試験機（商品名オーグラフＡＧＳ−Ｊ、島津製作所社製）を用いて、２枚のポリアミド樹脂製テストピース（Ａ）（Ｂ）を両側より引っ張り、テストピース（Ａ）（Ｂ）と、これらに本発明によるポリアミド樹脂義歯床用プライマー組成物を介して接合された裏装材（３）との接着強さ（ＭＰａ）を測定し、得られた結果を下記の表１に示した。
【００４８】
実施例２〜７
上記実施例１の場合と同様に、本発明によるポリアミド樹脂義歯床用プライマー組成物を用いて、ポリアミド樹脂義歯床（２）と裏装材（３）が強固に固着することを確認する実験を行なうが、上記実施例１の場合と異なる点は、ポリアミド樹脂義歯床用プライマー組成物の成分の配合量を変化させた点にある。
【００４９】
下記の表１に示すように、実施例２〜４では、ポリアミド樹脂義歯床用プライマー組成物のアクリル樹脂（ＰＭＭＡ）の配合量は実施例１の場合と同じとして、混合溶媒中のヘキサフルオロイソプロパノールと酢酸エチルの配合量を変化させた。実施例５〜７では、ポリアミド樹脂義歯床用プライマー組成物のアクリル樹脂（ＰＭＭＡ）と混合溶媒の配合量を変化させた。そして、実施例２〜７のポリアミド樹脂義歯床用プライマー組成物を用いて、上記実施例１の場合と同様に、ポリアミド樹脂製テストピース（Ａ）（Ｂ）と、これらに本発明によるポリアミド樹脂義歯床用プライマー組成物を介して接合された裏装材（３）との接着強さ（ＭＰａ）を測定する実験を行い、得られた結果を下記の表１にあわせて示した。
【００５０】
比較例１〜５
比較のために、上記実施例１の場合と同様にして、ポリアミド樹脂義歯床用プライマー組成物の実験を行うが、上記実施例１の場合と異なる点は、下記の表１に示すように、比較例１〜３では、混合溶媒中のヘキサフルオロイソプロパノールと酢酸エチルの配合量を本発明の範囲外のものとした点にある。また、比較例４と５では、ポリアミド樹脂義歯床用プライマー組成物のアクリル樹脂（ＰＭＭＡ）と混合溶媒の配合量を本発明の範囲外のものとした点にある。そして、比較例１〜５のポリアミド樹脂義歯床用プライマー組成物を用いて、上記実施例１の場合と同様に、ポリアミド樹脂製テストピース（Ａ）（Ｂ）と、これらに本発明の範囲外のものとしたプライマー組成物を介して接合された裏装材（３）との接着強さ（ＭＰａ）を測定する実験を行い、得られた結果を下記の表１にあわせて示した。
【表１】
0005865712.tif 000002
【００５１】
上記表１の結果から明らかなように、本発明の実施例１〜７では、ポリアミド樹脂義歯床（２）と同じ素材よりなる一対のポリアミド樹脂製テストピース（Ａ）（Ｂ）に対し、本発明によるポリアミド樹脂義歯床用プライマー組成物を用いた実験では、ポリアミド樹脂製テストピース（Ａ）（Ｂ）すなわちポリアミド樹脂義歯床（２）と、裏装材（３）とが、義歯床側のポリアミド樹脂成分とプライマー組成物中の接合用熱可塑性樹脂（ＰＭＭＡ）成分のブレンド層（プライマー層）（４）を介して強固に固着することを確認することができた。これに対し、比較例１〜５によるプライマー組成物を用いた場合には、ポリアミド樹脂製テストピース（Ａ）（Ｂ）すなわちポリアミド樹脂義歯床（２）と裏装材（３）との接着が不充分であった。
【００５２】
実施例８〜１４
上記実施例１の場合と同様に、本発明によるポリアミド樹脂義歯床用プライマー組成物を用いて、ポリアミド樹脂義歯床（２）と裏装材（３）が強固に固着することを確認する実験を行なうが、上記実施例１の場合と異なる点は、ポリアミド樹脂義歯床用プライマー組成物中の接合用熱可塑性樹脂成分としてポリカーボネート系樹脂を用い、この接合用熱可塑性樹脂を溶解しかつＨＦＩＰと相溶性がある第２溶媒として塩化メチレンを用いた点にある。
【００５３】
そして、下記の表２に示すように、実施例８〜１１では、ポリアミド樹脂義歯床用プライマー組成物のポリカーボネート系樹脂の配合量は実施例１の場合と同じとして、混合溶媒中のヘキサフルオロイソプロパノールと塩化メチレンの配合量を変化させた。実施例１２〜１４では、ポリアミド樹脂義歯床用プライマー組成物のポリカーボネート系樹脂と混合溶媒の配合量を変化させた。つぎに、実施例８〜１４のポリアミド樹脂義歯床用プライマー組成物を用いて、上記実施例１の場合と同様に、ポリアミド樹脂製テストピース（Ａ）（Ｂ）と、これらに本発明によるポリアミド樹脂義歯床用プライマー組成物を介して接合された裏装材（３）との接着強さ（ＭＰａ）を測定する実験を行い、得られた結果を下記の表２に示した。
【００５４】
比較例６〜１０
比較のために、上記実施例８の場合と同様にして、ポリアミド樹脂義歯床用プライマー組成物の実験を行うが、上記実施例８の場合と異なる点は、下記の表２に示すように、比較例６〜８では、混合溶媒中のヘキサフルオロイソプロパノールと塩化メチレンの配合量を本発明の範囲外のものとした点にある。また、比較例９と１０では、ポリアミド樹脂義歯床用プライマー組成物のポリカーボネート系樹脂と混合溶媒の配合量を本発明の範囲外のものとした点にある。そして、比較例６〜１０のポリアミド樹脂義歯床用プライマー組成物を用いて、上記実施例８の場合と同様に、ポリアミド樹脂製テストピース（Ａ）（Ｂ）と、これらに本発明の範囲外のものとしたプライマー組成物を介して接合された裏装材（３）との接着強さ（ＭＰａ）を測定する実験を行い、得られた結果を下記の表２にあわせて示した。
【表２】
0005865712.tif 000003
【００５５】
上記表２の結果から明らかなように、本発明の実施例８〜１４では、ポリアミド樹脂義歯床（２）と同じ素材よりなる一対のポリアミド樹脂製テストピース（Ａ）（Ｂ）に対し、本発明によるポリアミド樹脂義歯床用プライマー組成物を用いた実験では、ポリアミド樹脂製テストピース（Ａ）（Ｂ）すなわちポリアミド樹脂義歯床（２）と、裏装材（３）とが、義歯床側のポリアミド樹脂成分とプライマー組成物中の接合用熱可塑性樹脂（ポリカーボネート系樹脂）成分のブレンド層（プライマー層）（４）を介して強固に固着することを確認することができた。これに対し、比較例６〜１０によるプライマー組成物を用いた場合には、ポリアミド樹脂製テストピース（Ａ）（Ｂ）すなわちポリアミド樹脂義歯床（２）と裏装材（３）との接着が不充分であった。
【００５６】
実施例１５〜２１
上記実施例１の場合と同様に、本発明によるポリアミド樹脂義歯床用プライマー組成物を用いて、ポリアミド樹脂義歯床（２）と裏装材（３）が強固に固着することを確認する実験を行なうが、上記実施例１の場合と異なる点は、ポリアミド樹脂義歯床用プライマー組成物中の接合用熱可塑性樹脂成分としてポリエーテルサルホン樹脂を用い、この接合用熱可塑性樹脂を溶解しかつＨＦＩＰと相溶性がある第２溶媒としてテトラヒドロフランを用いた点にある。
【００５７】
そして、下記の表３に示すように、実施例１５〜１８では、ポリアミド樹脂義歯床用プライマー組成物のポリエーテルサルホン樹脂の配合量を３重量％として、混合溶媒中のヘキサフルオロイソプロパノールとテトラヒドロフランの配合量を変化させた。実施例１９〜２１では、ポリアミド樹脂義歯床用プライマー組成物のポリエーテルサルホン樹脂と混合溶媒の配合量を変化させた。つぎに、実施例１５〜２１のポリアミド樹脂義歯床用プライマー組成物を用いて、上記実施例１の場合と同様に、ポリアミド樹脂製テストピース（Ａ）（Ｂ）と、これらに本発明によるポリアミド樹脂義歯床用プライマー組成物を介して接合された裏装材（３）との接着強さ（ＭＰａ）を測定する実験を行い、得られた結果を下記の表３に示した。
【００５８】
比較例１１〜１５
比較のために、上記実施例１５の場合と同様にして、ポリアミド樹脂義歯床用プライマー組成物の実験を行うが、上記実施例１５の場合と異なる点は、下記の表３に示すように、比較例１１〜１３では、混合溶媒中のヘキサフルオロイソプロパノールとテトラヒドロフランの配合量を本発明の範囲外のものとした点にある。また、比較例１４と１５では、ポリアミド樹脂義歯床用プライマー組成物のポリエーテルサルホン樹脂と混合溶媒の配合量を本発明の範囲外のものとした点にある。そして、比較例１１〜１５のポリアミド樹脂義歯床用プライマー組成物を用いて、上記実施例１５の場合と同様に、ポリアミド樹脂製テストピース（Ａ）（Ｂ）と、これらに本発明の範囲外のものとしたプライマー組成物を介して接合された裏装材（３）との接着強さ（ＭＰａ）を測定する実験を行い、得られた結果を下記の表３にあわせて示した。
【表３】
0005865712.tif 000004
【００５９】
上記表３の結果から明らかなように、本発明の実施例１５〜２１では、ポリアミド樹脂義歯床（２）と同じ素材よりなる一対のポリアミド樹脂製テストピース（Ａ）（Ｂ）に対し、本発明によるポリアミド樹脂義歯床用プライマー組成物を用いた実験では、ポリアミド樹脂製テストピース（Ａ）（Ｂ）すなわちポリアミド樹脂義歯床（２）と、裏装材（３）とが、義歯床側のポリアミド樹脂成分とプライマー組成物中の接合用熱可塑性樹脂（ポリエーテルサルホン樹脂）成分のブレンド層（プライマー層）（４）を介して強固に固着することを確認することができた。これに対し、比較例１１〜１５によるプライマー組成物を用いた場合には、ポリアミド樹脂製テストピース（Ａ）（Ｂ）すなわちポリアミド樹脂義歯床（２）と裏装材（３）との接着が不充分であった。
【００６０】
実施例２２〜２８
上記実施例１の場合と同様に、本発明によるポリアミド樹脂義歯床用プライマー組成物を用いて、ポリアミド樹脂義歯床（２）と裏装材（３）が強固に固着することを確認する実験を行なうが、上記実施例１の場合と異なる点は、義歯床用裏装材として、アクリル系樹脂製軟質裏装材（３）（商品名リフテン、亀水化学工業社製）を用いた点にある。
【００６１】
そして、下記の表４に示すように、実施例２２〜２５では、ポリアミド樹脂義歯床用プライマー組成物のＰＭＭＡの配合量は実施例１の場合と同じとして、混合溶媒中のヘキサフルオロイソプロパノールと酢酸エチルの配合量を変化させた。実施例２６〜２８では、ポリアミド樹脂義歯床用プライマー組成物のＰＭＭＡと混合溶媒の配合量を変化させた。そして、実施例２２〜２８のポリアミド樹脂義歯床用プライマー組成物を用いて、上記実施例１の場合と同様に、ポリアミド樹脂製テストピース（Ａ）（Ｂ）と、これらに本発明によるポリアミド樹脂義歯床用プライマー組成物を介して接合された裏装材（３）との接着強さ（ＭＰａ）を測定する実験を行い、得られた結果を下記の表４に示した。
【００６２】
比較例１６〜２０
比較のために、上記実施例２２の場合と同様にして、ポリアミド樹脂義歯床用プライマー組成物の実験を行うが、上記実施例２２の場合と異なる点は、下記の表４に示すように、比較例１６〜１８では、混合溶媒中のヘキサフルオロイソプロパノールと酢酸エチルの配合量を本発明の範囲外のものとした点にある。また、比較例１９と２０では、ポリアミド樹脂義歯床用プライマー組成物のＰＭＭＡと混合溶媒の配合量を本発明の範囲外のものとした点にある。そして、比較例１６〜２０のポリアミド樹脂義歯床用プライマー組成物を用いて、上記実施例２２の場合と同様に、ポリアミド樹脂製テストピース（Ａ）（Ｂ）と、これらに本発明の範囲外のものとしたプライマー組成物を介して接合された裏装材（３）との接着強さ（ＭＰａ）を測定する実験を行い、得られた結果を下記の表４にあわせて示した。
【表４】
0005865712.tif 000005
【００６３】
上記表４の結果から明らかなように、本発明の実施例２２〜２８では、ポリアミド樹脂義歯床（２）と同じ素材よりなる一対のポリアミド樹脂製テストピース（Ａ）（Ｂ）に対し、本発明によるポリアミド樹脂義歯床用プライマー組成物を用いた実験では、ポリアミド樹脂製テストピース（Ａ）（Ｂ）すなわちポリアミド樹脂義歯床（２）と、裏装材（３）とが、義歯床側のポリアミド樹脂成分とプライマー組成物中の接合用熱可塑性樹脂（ＰＭＭＡ）成分のブレンド層（プライマー層）（４）を介して強固に固着することを確認することができた。これに対し、比較例１６〜２０によるプライマー組成物を用いた場合には、ポリアミド樹脂製テストピース（Ａ）（Ｂ）すなわちポリアミド樹脂義歯床（２）と裏装材（３）との接着が不充分であった。
【符号の説明】
【００６４】
１：口腔粘膜（歯茎）
２：ポリアミド樹脂義歯床
３：義歯床用裏装材
４：ブレンド層（プライマー層）
Ａ：ポリアミド樹脂製テストピース
Ｂ：ポリアミド樹脂製テストピース
【図１】
0005865712.tif 000006
【図２】
0005865712.tif 000007